Brevet FR2221202A1 — publié le 19741011

La présente invention, qui résulte des travaux de M. Constantin CATSAROS, concerne un procédé de lubrification d'ébauches métalliques en vue de leur déformation plastique à froid. On a proposé l'emploi, comme lubrifiant d'emboutissage, du polyéthylene sous forme de pellicules ou de solutions dans divers solvants organiques tels que le benzène ou le trichloréthylàne, ou encore de pâtes appliquées sur le métal. Pour le nettoyage des pièces, on a recours à des solvants chlorés relativement dangereux. L'invention vise à fournir un procédé de lubrification qui permette d'éviter l'utilisation de ces solvants et qui assure cependant d'excellents résultats lors du travail des métaux. Ce procédé est caractérisé en ce que l'on applique successivement sur l'ébauche métallique une huile minérale de type classique, puis une composition à base de résidu de polymérisation de polyéthylène haute pression, dont le nombre de molécules par chaîne est inférieur à 6000 environ. Ce résidu de polymérisation de polyéthylène haute pression contient divers composés tels que des catalyseurs ou des agents antioxydants en très faibles quantités. En procédant ainsi, on peut dégraisser facilement les pièces à l'aide de lessives alcalines. Les résultats obtenus lors d'opérations telles que l'em- boutissage, l'étirage et le filage par choc à froid, par temple les profondeurs d'emboutis, sont sensiblement comparables à ceux que l'on obtint par l'emploi de #yéthyIène seul. Des essais d'emboutissage ont été effectués sur un alliage d'aluminium contenant 2,45 % de cuivre, 0,4 % de magnésium et les impuretés habituelles, à l'état trempé et mûri. On prépare des flans rectangulaires de 280 ma sur 220 mm et de 1,2 mm d'épaisseur, dont on coupe les angles et que lton dégraisse au moyen d'une lessive alcaline pour éliminer des résidus provenant de la graisse de laminage par exemple. L'outillage, d'un type classique, comprend un poinçon asymétrique, une matrice et un serre-flan. Deux séries d'essais ont été effectuées - la première en appliquant sur un flan une pellicule de polyéthylène classique ; - la deuxième en appliquant successivement sur un flan une huile minérale classique vendue sous la dénomination 1347 par la firme Janin et Romatier, puis une composition à base de résidu de polyéthylène haute pression dont le nombre de molédules par chaîne estinferieur à 6000 environ- et qui est caracté risée par son spectre infrarouge représenté au dessin annexé. Ce spectre a été enregistré en 30 minutes entre les longueurs d'onde de 2,5 et 40 microns en utilisant une goutte de composition mélangée avec 300 mg de KBrkn poudre. Les nombres d'ondes en em 1 sont portés enabseisses et le pourventage de transmission en ordonnées. On remarque la bande d'absorption entre 2800 et 3000 em 1 qui caractérise les chaînes (CH3#CH2)n ; à 880 em 1 et 1630 em 1 correspondent les additifs tels que catalyseur et agents anti-oxydants. On a relevé la profondeur maximum d'emboutissage avant rupture des pièces. Cette profondeur est en moyenne de 70 mn pour la première série d'essais et de 67 mn pour la deuxième. Dans le cas de la première série d'essais, on ne peut pas nettoyer les pièces avec une lessive alcaline ; il est nécessaire d'utiliser un solvant tel que le trichloréthylène. Au contraire, le nettoyage par une lessive alcaline est possible dans le cas de la deuxième série d'essais. Des essais effectués lors du filage par choc de pièces en alliage d'aluminium montrent que les résultats obtenus par le procédé selon l'invention sont comparables à ceux que l'on obtient en utilisant du stéarate de zinc ; l'effort de filage est inférieur de 10 % environ. Si l'on procède à un étirage après filage, il est inutile de lubrifier une nouvelle fois les pièces, alors que que les pièces filées en utilisant du stéarate de zinc nécessitent une nouvelle lubrification avec une autre substance. REVENDICATION Procédé de lubrification d'ébauches métalliques en vue de leur déformation plastique à froid,- caractérisé en ce que l'on applique successivement sur 1' ébauche métallique une huile minérale de type classique, puis une composition à base de résidu de polymérisation de polyéthylène haute pression, dont le nombre de molécules par chaîne est inférieur à 6000 environ.